(57)【要約】【課題】本発明は、人がカーペットの表面に触れたときに、確実に冷やりとした涼しさを感じられるようにした、夏用のカーペットを提供することを目的とする。【解決手段】本発明者らは、予めパイル糸に相転移材料を封入したマイクロカプセルを固着させたパイル糸を用いてカーペットを作ることにより、相転移材料を封入したマイクロカプセルがカーペットの風合いを損ねることなくカーペット表皮層に多く固着することが可能で、人がカーペットの表面に触れたときに、確実に冷やりとした涼しさを感じられることを見出し本発明に到達した。【選択図】        図１
2010088730.tif 000002
【特許請求の範囲】
【請求項１】
パイル糸と基布からなる表皮層と、バッキング層とを含むカ−ペットにおいて、相転移材料を封入したマイクロカプセルを予めパイル糸に固着したパイル糸を用いてカ−ペットとしたことを特徴とする接触涼感性能を有するカ−ペット。
【請求項２】
パイル糸と基布からなる表皮層と、バッキング層とを含むカ−ペットにおいて、予め、基布表面に相転移材料を封入したマイクロカプセルを塗布した基布と、パイル糸に相転移材料を封入したマイクロカプセルを固着したパイル糸を用いてカ−ペットとしたことを特徴とする接触涼感性能を有するカ−ペット。
【請求項３】
前記相転移材料は、融点が２０〜３５℃で、マイクロカプセルに封入されている相転移材料であることを特徴とする請求項１または２に記載の接触涼感性能を有するカ−ペット。
【請求項４】
前記転移材料を封入したマイクロカプセルが少なくとも０．５０〜２００ｇ／ｍ２バインダー樹脂によってカ−ペットのパイル糸に固着していることに特徴のある請求項１乃至３のいずれかに記載の接触涼感性能を有するカ−ペット。
【請求項５】
前記カ−ペットにおいて、パイル糸が少なくとも綿を含んでいるパイル糸によって構成されることに特徴のある請求項１乃至４のいずれかに記載の接触涼感性能を有するカ−ペット。
【請求項６】
前記接触涼感性能を有するカ−ペットにおいて、ＱＭＡＸ（接触温冷感値）が０．１００ｊ／ｃｍ２・ｓｅｃより大きいことに特徴のある請求項１乃至５のいずれかに記載の接触涼感性能を有するカ−ペット。
【発明の詳細な説明】
【技術分野】
【０００１】
本発明は、清涼感のあるカーペットに関するものであり、人がカーペットに触れたときに冷やりとした涼しさを感じるようにした、夏用のカーペットに関するものである。
【背景技術】
【０００２】
日本の住宅において、カーペットは１年を通じて多く使われるようになり、カーペットの上に座ったり、横になったりして寛ぐ家庭は多い。カーペットは、冬季には暖かさを求められ、夏季においては涼しく爽やかな感覚の得られるようなものが好まれる。この相反する性質を兼ね備えたカーペットは未だ存在していないが、冬季と夏季で、それぞれ異なる性質のカーペットを敷きかえるようにしているのが一般的である。特に夏季においては、夏用のカーペットとして、汗等の吸水性のよい綿カーペットや、イグサや籐の敷物を敷いて夏の暑さを凌ぐようにしていることが多い。
【０００３】
特許文献１においては、相転移物質含有シートと、通気性の確保されたシート状立体構造体を積層することにより、人体等に接した場合の温度上昇が抑えられ、優れた涼感を与えることのできる夏季用の敷き布団や敷布等が提案されている。
【０００４】
また、特許文献２においては、繊維製品に優れた接触冷感を付与すべく、融点が２５〜３７℃であり、潜熱の放出・吸収を伴って可逆的に固液相転移する潜熱蓄熱材を封入してなるマイクロカプセルを繊維に固着することによって、皮膚との接触時に心地よい冷感を与え、暑さによる不快感を低減する技術を開示している。
【０００５】
しかしながら、これらの技術は、潜熱蓄熱材を利用して衣料用や寝具等の薄物の繊維表面に清涼感を与える技術ではあるが、厚みがあって空気を多く含み、断熱効果が大きな繊維集合体であるカーペットにおいては、保温効果が大きいことから、カーペットとしての清涼感、冷感を得られるような技術には到ってはいなかった。
【０００６】
出願人は、特許文献３において、基布表面と基布から上のパイル糸に相転移材料を封入したマイクロカプセルが固着されていることに特徴のある涼感カ−ペットを提案しているが、カーペットのパイル糸の上側からスプレー法やコーティング法等で塗布したので、基布表面やパイル糸の根元近くまで十分に相転移材料を固着するのが困難であった。また、接触涼感性能を上げるために相転移材料を封入したマイクロカプセルの塗布量を多くすると、カーペット表面が硬くなって好ましいカーペットの風合い得られないといった問題があった。
【特許文献１】特開２００５−３４３０９３号公報
【特許文献２】特開２００６−１６１２２６号公報
【特許文献３】特願２００７−２１３５２２
【発明の開示】
【発明が解決しようとする課題】
【０００７】
本発明は、かかる技術的背景に鑑みてなされたものであって、人がカーペットの表面に触れたときの接触涼感性能を向上させ、確実に冷やりとした涼しさを感じられるようにした、夏用のカーペットを提供することを目的とする。
【課題を解決するための手段】
【０００８】
本発明者らは、このような課題を解決するために鋭意検討の結果、パイル糸全体に相転移材料を封入したマイクロカプセルを事前に固着させたパイル糸を用いてカーペットを作ることにより、相転移材料を封入したマイクロカプセルがカーペツトの風合いを損ねることなくカーペット表皮層に多く固着することが可能であることを見出し、本発明に到達した。前記目的を達成するために、本発明は以下の手段を提供する。
【０００９】
［１］パイル糸と基布からなる表皮層と、バッキング層とを含むカ−ペットにおいて、相転移材料を封入したマイクロカプセルを予めパイル糸に固着したパイル糸を用いてカ−ペットとしたことを特徴とする接触涼感性能を有するカ−ペット。
【００１０】
［２］パイル糸と基布からなる表皮層と、バッキング層とを含むカ−ペットにおいて、予め、基布表面に相転移材料を封入したマイクロカプセルを塗布した基布と、パイル糸に相転移材料を封入したマイクロカプセルを固着したパイル糸を用いてカ−ペットとしたことを特徴とする接触涼感性能を有するカ−ペット。
【００１１】
［３］前記相転移材料は、融点が２０〜３５℃で、マイクロカプセルに封入されている相転移材料であることに特徴のある前項１または２に記載の接触涼感性能を有するカ−ペット。
【００１２】
［４］前記相転移材料を封入したマイクロカプセルが少なくとも０．５０〜２００ｇ／ｍ２バインダー樹脂によってパイル糸に固着していることに特徴のある前項１乃至３のいずれかに記載の接触涼感性能を有するカ−ペット。
【００１３】
［５］前記カ−ペットにおいて、パイル糸が少なくとも綿を含んでいるパイル糸によって構成されることに特徴のある前項１乃至４のいずれかに記載の接触涼感性能を有するカ−ペット。
【００１４】
［６］前記涼感カ−ペットにおいて、ＱＭＡＸ（接触温冷感値）が０．１００ｊ／ｃｍ２・ｓｅｃより大きいことに特徴のある前項１乃至５のいずれかに記載の接触涼感性能を有するカ−ペット。
【発明の効果】
【００１５】
［１］の発明では、パイル糸と基布からなる表皮層と、バッキング層とを含むカ−ペットにおいて、パイル糸として相転移材料を封入したマイクロカプセルが予め固着されているパイル糸を用いてカ−ペットとしているので、人がカーペット表面のパイル糸に触れたとき、冷やりとした涼しさを感じることができる。  
【００１６】
［２］の発明では、パイル糸と基布からなる表皮層と、バッキング層とを含むカ−ペットにおいて、基布として基布表面に相転移材料を封入したマイクロカプセルを予め塗布した基布と、パイル糸として相転移材料を封入したマイクロカプセルが予め固着されているパイル糸を用いてカ−ペットとしているので、人がカーペット表面のどの部分に触れたとしても、冷やりとした涼しさを感じることができる。  
【００１７】
［３］の発明では、融点が２０〜３５℃の相転移材料が、マイクロカプセルに封入されて表皮層に固着しているので、人体がカ−ペットに接触したときに相転移材料が融解し、そのとき人体から融解熱の移動がおこり、人は、カ−ペットを冷たく感じることができる。
【００１８】
［４］の発明では、相転移材料を封入したマイクロカプセルが少なくとも０．５０〜２００ｇ／ｍ２バインダー樹脂によってパイル糸に固着しているので、十分な涼感能力を持ったカーペットとすることができる。
【００１９】
［５］の発明では、パイル糸が少なくとも綿を含んでいるパイル糸によって構成されるので、吸湿性のよい綿繊維が、人体の汗等の水分をとることからサラッとした涼感のあるカーペットとすることができる。
【００２０】
［６］の発明では、ＱＭＡＸ（接触温冷感値）が０．１００ｊ／ｃｍ２・ｓｅｃより大きいので、カーペットに人体が接触したとき冷感を確実に感じることができる。
【発明を実施するための最良の形態】
【００２１】
次に、この発明に係る涼感カーペットの一実施形態を図面に基づいて説明する。この実施形態の涼感カーペット１は、パイル糸２と基布３とバッキング層４を含み、パイル糸２の全体と基布３のパイル糸側表面に相転移材料を封入したマイクロカプセル６がバインダー樹脂（図示せず）により固着されている。（図１参照）夏用のカーペットは、冬用のものに比べてパイル長が低く、ステッチが粗く目付の軽い傾向があるので、人がカーペット上に乗って手をついたとき、パイル糸だけでなく基布にも皮膚が接することがあるので、図１においては、基布表面とパイル糸に相転移材料を封入したマイクロカプセル６を固着させている。また、パイル密度が高く、人がカーペット上に乗って手をついたとき、基布に皮膚が接することが考えられないような規格のカーペットでは、基布表面に相転移材料を封入したマイクロカプセル６を固着させる必要はなく、パイル糸のみに相転移材料を封入したマイクロカプセル６を固着すればよい。図１では、バッキング層４の保護やクッション性を付与するために不織布からなるセカンド基布５を積層したものを記している。
【００２２】
相転移材料（ＰＣＭ）は、固相と液相との間で反復転換する材料で、融解、凝固するときに発現する熱を利用して、熱を蓄積、あるいは放出させて、相転移材料周辺の温度を制御するものである。相転移材料としては、パラフィンやワックス等の炭化水素化合物が好適に使用されるが特に限定しない。該相転移材料を封入したマイクロカプセルは市販されており、大和化学工業株式会社製プレサーモ、三木理研工業株式会社製蓄熱蓄冷マイクロカプセル等を挙げることができ、マイクロカプセルの組成としても、特に限定されなくて、一般に市販されているものでよい。
【００２３】
本発明で使用する相転移材料を封入したマイクロカプセルは、熱吸収のピーク温度（融点ともいう）または熱放散のピーク温度（凝固点ともいう）が２０〜３５℃の範囲内であるものが好ましい。人の体温は、３６〜３７℃であるが、手や足の表面温度はこれよりも低く３２〜３４℃といわれているので、２０〜３５℃で熱吸収のピーク温度（融点）となる相転移材料が好ましい。より好ましいピーク温度（融点）は、２５〜３２℃である。
【００２４】
熱吸収のピーク温度が低すぎる場合では、人体が接触する前に既に相転移材料が溶けてしまっており、人体が接触しても涼感効果を得ることはできない。また、熱吸収のピーク温度が高すぎる場合には、人体が接触しても、相転移材料が溶けないため、涼感効果を得ることはできない。
【００２５】
相転移材料を封入したマイクロカプセルは、０．５０〜２００ｇ／ｍ２バインダー樹脂によって少なくともカーペットのパイル糸に固着されるのが好ましい。０．５０ｇ／ｍ２を下回ると涼感効果を感じられない。また、２００ｇ／ｍ２を超えて固着しても、カーペット風合が硬くなり、コストが上昇するだけで効果が伴わず好ましくない。より好ましくは、１〜１００ｇ／ｍ２の固着量がよい。
【００２６】
また相転移材料を封入したマイクロカプセルの粒径は１〜５０μｍが好ましい。５０μｍを超えると、ザラツキ感や硬さが発現しカーペットの好ましい風合にならない。更に好ましい粒径は、５〜２５μｍである。
【００２７】
バインダー樹脂としては、パイル糸２と基布表面に相転移材料を封入したマイクロカプセル６を強固に固着することが出来ればよいが、一般的には、例えばウレタン樹脂、自己架橋型アクリル樹脂、メタアクリル樹脂、シリコン樹脂、グリオキザール樹脂、ポリエステル樹脂、酢酸ビニル樹脂、塩化ビニリデン樹脂、ブタジエン樹脂、メラミン樹脂、エポキシ樹脂、アクリル−シリコン共重合体樹脂、スチレン−ブタジエン共重合体樹脂（ＳＢＲ）、エチレン−酢酸ビニル共重合体樹脂（ＥＶＡ）、イソブチレン無水マレイン酸共重合体樹脂、エチレン−スチレン−アクリレート−メタアクリレート共重合体樹脂等を挙げることができる。
【００２８】
パイル糸２に予め相転移材料を封入したマイクロカプセル６を固着する方法は、バインダー樹脂溶液に浸透剤、相転移材料を封入したマイクロカプセル等を均一に分散させた溶液中に、パイル糸２を浸漬させ、乾燥処理してパイル糸に固着する。乾燥手段は、加熱処理により連続的に乾燥させ巻き取る方法が望まししい。この時の加熱処理温度は、パイル糸の素材や規格にもよるが、１００〜１８０℃とするのが好ましい。この温度での加熱処理によりパイル糸への固着性がより高まり、耐久性が一段と向上する。
【００２９】
基布３に予め相転移材料を封入したマイクロカプセル６を固着する方法は、バインダー樹脂溶液に浸透剤、相転移材料を封入したマイクロカプセル等を均一に分散させた溶液を、基布３の片側表面にスプレー法やロールコート法で塗布し、乾燥処理すればよい。
【００３０】
また、前記相転移材料を封入したマイクロカプセルと浸透剤とバインダー樹脂とは、水に分散した水分散液として使用することができる。バインダー樹脂については水との間でエマルジョン状態を形成させるのがより好ましい。なお、分散媒としては、水以外にアルコール等も使用し得るが、水が好適である。水に分散させる順序としては、相転移材料を封入したマイクロカプセルを水に分散させておいてから、浸透剤、バインダー樹脂を分散せしめるのが、マイクロカプセルとバインダー樹脂をより均一に分散させる観点から好ましい。また、この水分散液に、分散剤、増粘剤などの各種添加剤を配合してもよい。
【００３１】
本発明において、パイル糸２の素材としては特に限定されず、ポリエステル繊維、ポリアミド繊維、ポリプロピレン繊維、アクリル繊維、レ−ヨン繊維等の合成繊維からなるもの等を好適に使用でき、その他麻、綿、羊毛等の天然繊維からなるもの等も使用できる。中でも、綿は吸水性に優れていることから夏用のカーペットに多く使われており、本発明においても吸湿性のよい綿繊維が相転移材料を封入したマイクロカプセルの効果と相俟って、サラッとした涼感のあるカーペットとすることができる。パイルの形態としては、カットパイルであっても、ル−プパイルであってもよいが、ル−プパイルのほうが涼感は感じやすい。パイル糸２の目付についても、特に限定されないで、カーペットの形態をなすものであればよい。
【００３２】
また、基布３としても、特に限定されるものではなく、ポリエステル繊維やポリプロピレン繊維、麻、綿等の天然繊維からなる織、編基布、不織布等通常使用される基布でよいが、中でも、綿基布は吸湿性に優れていることから夏用のカーペット基布に多く使われており、本発明においても好ましい素材である。
【００３３】
ＱＭＡＸは、一定面積、一定質量の純銅板（熱容量０．４１８５５ｊ／℃）に熱を蓄え、これが試料表面に接触した直後に、蓄えられた熱量が低温側の試料物体に移動する熱量のピーク値を測定した値をいうもので、ＱＭＡＸが大きいほど接触したときに冷たく感じ、小さいほど温かく感じる。
【００３４】
次に、バッキング層５としては、パイル糸２と基布３とを固定できる樹脂組成物やゴム組成物であれば特に限定されず、例えば樹脂組成物の樹脂成分としてはアクリル系、ウレタン系、ポリ塩化ビニル、ポリエチレン、ポリプロピレン、エチレン−酢酸ビニル共重合体（ＥＶＡ）等の樹脂が挙げられる。ゴム組成物のゴム成分としてはＳＢＲ（スチレン−ブタジエン）、ＮＢＲ（アクリロニトリル−ブタジエンゴム）ＭＢＲ（メチルメタクリレート−ブタジエンゴム）あるいは天然ゴム等が挙げられる。また、充填剤として炭酸カルシウム、水酸化アルミニウム、水酸化マグネシウム、フライアッシュ等を添加してバッキング層として使用するのが一般的である。
【００３５】
また、図１に示すようにバッキング層４の下側にクッション性能とバッキング層の保護性能を付与すべく、不織布からなるセカンド基布５を設けてもよい。セカンド基布５としては、特に限定されず、ニ−ドルパンチ不織布、スパンボント不織布等を例示できる。セカンド基布５の目付は５０〜１０００ｇ／ｍ２、その厚さを０．５〜１５ｍｍ、構成繊維の繊度を０．１〜３０デシテックスの範囲に設定するのが好ましい。セカンド基布５の目付が、５０ｇ／ｍ２未満ではカ−ペットとしての機能や品位の劣ったものとなり、好ましくない。１０００ｇ／ｍ２を超えると徒にコスト増大となるだけで好ましくない。素材としては、パイル糸、基布と同様に特に限定されない。また、セカンド基布５の最下部表面に、樹脂組成物やゴム組成物で滑り止め層を形成してもよい。
【実施例】
【００３６】
次に、この発明の実施例として使用したカーペットの材質、構造、相転移材料を封入したマイクロカプセルの種類、加工方法、涼感性能測定試験および判定方法は次の通りである。
【００３７】
＜使用材料＞
基布・・・目付１００ｇ／ｍ２ポリプロピレンテープヤーン織布（１４×１３）
パイル糸・・・２８００デシテックスのポリエステル繊維からなるパイル糸に、相転移材料を封入したマイクロカプセル（プレサーモ（大和化学工業株式会社製）粒径３０μｍ  融点２５℃と融点３１℃の二種類）をバインダー樹脂（アクリル−シリコン樹脂）によって固着した。（固着量５０μｇ／ｍ）
表皮層・・・前記基布に前記パイル糸を用いてループ状にタフティング機（１／８Ｇ）で植え込む（パイル長５．０ｍｍ、目付５００ｇ／ｍ２  相転移材料を封入したマイクロカプセルの固着量７５ｇ／ｍ２）
バッキング層・・・ＳＢＲラテックス（充填剤として炭酸カルシウム）
セカンド基布・・・５デシテックスのポリエステル繊維からなるニードルパンチ不織布（目付３００ｇ／ｍ２、厚さ６ｍｍ）
【００３８】
＜涼感性能測定試験＞
ＱＭＡＸ・・・カトーテック株式会社製ＴＨＥＲＭＯ  ＬＡＢＯ  ＩＩ  ＴＹＰＥを用い、純銅板の初期温度３０℃、カーペット温度２０℃、接触圧０．９８ｋＰａで測定した。０．１００ｊ／ｃｍ２・ｓｅｃより大きいものを合格とした。
官能評価・・・相転移材料を封入したマイクロカプセルを固着していないカーペットを基準に冷たいと感じるかどうかを一対比較法で評価し、被験者数を１０人とし、８０％以上の人が冷たいと感じたものを合格とした。（気温２０℃湿度６５％の標準室内にて評価）
【００３９】
＜実施例１＞
水１００重量部に相転移材料を封入したマイクロカプセル分散液（パラフィン封入、融点２５℃、固形分４０％）６重量部を分散させておいてから、浸透剤０．５重量部、バインダー樹脂を６重量部分散した水溶液中に２８００デシテックスのポリエステル繊維からなるパイル糸を浸漬し、１２０℃、１０分間乾燥処理して、パイル糸に相転移材料を封入したマイクロカプセルを５０μｇ／ｍ固着したパイル糸を得た。次に、このパイル糸を用いて基布にループ状にタフティング機（１／８Ｇ）で植え込み（パイル長５．０ｍｍ、目付５００ｇ／ｍ２  )、表皮層とした。相転移材料を封入したマイクロカプセルの固着量は７５ｇ／ｍ２で、さらにバッキング加工を施し、セカンド基布を積層してカーペットを得た。涼感性能測定試験でＱＭＡＸは０．１３６ｊ／ｃｍ２・ｓｅｃで、比較例１との官能評価においては１０人全員が冷たいと感じていた。
【００４０】
＜比較例１＞
実施例１において、相転移材料を封入したマイクロカプセル分散液を０とした以外は実施例１と同様にしてカーペットを得た。涼感性能測定試験でＱＭＡＸは０．０８０ｊ／ｃｍ２・ｓｅｃで、官能評価において基準となるカーペットとした。
【００４１】
＜実施例２＞
実施例１において、相転移材料の融点が３１℃のものを使用した以外は実施例１と同様にしてカーペットを得た。涼感性能測定試験でＱＭＡＸは０．１２６ｊ／ｃｍ２・ｓｅｃで、比較例１との官能評価において９人の人が冷たいと感じていた。
【００４２】
＜実施例３＞
実施例１において、パイル糸を綿１００％の４．２番手双糸とした以外は実施例１と同様にしてカーペットを得た。涼感性能測定試験でＱＭＡＸは０．１４０ｊ／ｃｍ２・ｓｅｃで、官能評価において全員の人が冷たいと感じていた。
【００４３】
＜比較例２＞
実施例１において、相転移材料を封入したマイクロカプセル分散液（パラフィン封入、融点２５℃、固形分４０％）を０．３重量部とした以外は実施例１と同様にしてカーペットを得た。パイル糸に相転移材料を封入したマイクロカプセルを０．３ｇ／ｍ２固着したカーペットであった。涼感性能測定試験でＱＭＡＸは０．０９３ｊ／ｃｍ２・ｓｅｃで、比較例１との官能評価において５人の人が冷たいと感じただけであった。
【００４４】
＜比較例３＞
実施例１において、パイル糸の状態で相転移材料を封入したマイクロカプセルを固着するのではなく、カーペットとした状態で実施例１と同量の相転移材料を封入したマイクロカプセルをスプレー加工で固着させ（７５ｇ／ｍ２）乾燥した以外は実施例１と同様にしてカーペットを得た。涼感性能測定試験でＱＭＡＸは０．１４３ｊ／ｃｍ２・ｓｅｃで、官能評価において１０人の全員が冷たいと感じた。しかしながら相転移材料を封入したマイクロカプセルは、パイル糸の上部に多く固着し、パイル糸の下部や基布の上面には殆んど固着していない状態が観察され、パイル糸が硬くなり、良好な風合いは得られなかった。
【００４５】
＜実施例４＞
実施例１において、カーペットの規格をパイル長３．５ｍｍ、目付３５０ｇ／ｍ２としたところ、パイルの間から基布がよく見える規格で、相転移材料を封入したマイクロカプセルの固着量は５２ｇ／ｍ２であった。涼感性能測定試験でＱＭＡＸは０．１１４ｊ／ｃｍ２・ｓｅｃで、官能評価においては、８人の人が冷たいと感じていた。
【００４６】
＜実施例５＞
実施例４において、予め基布に相転移材料を封入したマイクロカプセルを４０ｇ／ｍ２固着した基布とした以外は、実施例４と同様にしてカーペットを得た。相転移材料を封入したマイクロカプセルの固着量は基布に固着した量も含めて９２ｇ／ｍ２であった。涼感性能測定試験でＱＭＡＸは０．１１４ｊ／ｃｍ２・ｓｅｃで実施例４と同じであったが、官能評価においては、９人の人が冷たいと感じていた。
【００４７】
＜比較例４＞
実施例４において、予め基布に相転移材料を封入したマイクロカプセルを６０ｇ／ｍ２固着した基布とし、パイル糸には相転移材料を封入したマイクロカプセルを固着しなかった以外は、実施例４と同様にしてカーペットを得た。涼感性能測定試験でＱＭＡＸは０．０８０ｊ／ｃｍ２・ｓｅｃで、官能評価においては、８人の人が冷たいと感じていた。
【００４８】
上述のように、相転移材料を封入したマイクロカプセルを少なくともパイル糸に固着しているものについては、明らかに涼しさの感じられるカーペットとすることができた。
【図面の簡単な説明】
【００４９】
【図１】この発明の一実施形態に係る涼感カーペットを示す概略断面図である。
【符号の説明】
【００５０】
１・・・涼感カーペット
２・・・パイル糸
３・・・基布
４・・・バッキング層
５・・・セカンド基布
６・・・相転移材料を封入したマイクロカプセル
【図１】
2010088730.tif 000003